(57)【要約】【課題】コーンカロリーメータ試験における準不燃以上に合格し、カラー装飾性と良好な難燃性を有する着色断熱ボードの提供を目的とする。【解決手段】ポリオール、発泡剤、触媒、破泡剤、芳香族ポリイソシアネートを含むポリイソシアヌレート組成物から得られるポリイソシアヌレート発泡体１１と、ポリイソシアヌレート発泡体１１の両面に接着されたアルミニウム層２３、３３と、アルミニウム層２３、３３のうち少なくとも一方のアルミニウム層２３の表面に着色塗装された着色塗膜層２４とからなり、破泡剤は、ブタジエン系破泡剤とシリコーン系破泡剤とを併用し、触媒は三量化触媒を含み、ポリイソシアヌレート発泡体１１は、ヌレート化率が３０〜４０％、独立気泡率を０〜３０％、着色塗膜層の目付量を１．５〜１３ｇ／ｍ２とした。【選択図】図１
2020082672.tif 000002
【特許請求の範囲】
【請求項１】
ポリオール成分、発泡剤、触媒、破泡剤、芳香族ポリイソシアネートを含むポリイソシアヌレート組成物から得られるポリイソシアヌレート発泡体と、前記ポリイソシアヌレート発泡体の両面に接着されたアルミニウム層と、前記アルミニウム層のうち少なくとも一方のアルミニウム層の表面に設けられた着色塗膜層とよりなり、
前記破泡剤は、ブタジエン系破泡剤と、シリコーン系破泡剤とを併用し、
前記触媒は、三量化触媒を含み、
前記ポリイソシアヌレート発泡体は、ヌレート化率が３０〜４０％、独立気泡率が０〜３０％であり、
前記着色塗膜層の目付量が１．５〜１３ｇ／ｍ２であることを特徴とする着色断熱ボード。
【請求項２】
前記ポリイソシアヌレート組成物は、イソシアネートインデックスが３００〜６００であることを特徴とする請求項１に記載の着色断熱ボード。
【請求項３】
前記ポリイソシアヌレート組成物１００重量％中、前記破泡剤の量が０．２〜０．５重量％であることを特徴とする請求項１または２の何れか一項に記載の着色断熱ボード。
【請求項４】
前記発泡剤が化学発泡剤または物理発泡剤であり、前記ポリイソシアヌレート発泡体の密度が２５〜４５ｋｇ／ｍ３であることを特徴とする請求項１から３の何れか一項に記載の着色断熱ボード。
【請求項５】
前記ポリイソシアヌレート組成物１００重量％中、前記発泡剤としての水の量が０．１〜０．４重量％であることを特徴とする請求項４に記載の着色断熱ボード。
【請求項６】
ポリオール成分の２５℃における粘度が２５〜６０００ｍＰａ・ｓ、ポリオール成分を構成する各ポリオールの数平均分子量が１００〜９００、官能基数が２〜４であることを特徴とする請求項１から５の何れか一項に記載の着色断熱ボード。
【発明の詳細な説明】
【技術分野】
【０００１】
本発明は、表面が着色された着色断熱ボードに関する。
【背景技術】
【０００２】
建物の内装などに用いられる断熱ボードとして、ポリイソシアヌレート発泡体の両面にアルミニウムの面材を貼り合わせたものがある。ポリイソシアヌレート発泡体は、断熱性及び難燃性を有し、かつ強度を有することから、建材に利用されている。
【０００３】
ポリイソシアヌレート発泡体の両面にアルミニウムの面材を貼り合わせた断熱ボードは、表面がアルミニウムの金属色であってカラーバリエーションが無いことから、使用場所によっては色彩的に適さないことがある。そのため、近年では、種々の色の断熱ボードが望まれている。
【０００４】
従来、ポリイソシアヌレート発泡体として、独立気泡率が２０％以下のもの、あるいは６９％以上のものが開示されている（特許文献１の表２）。
【先行技術文献】
【特許文献】
【０００５】
【特許文献１】特許第３９４８０１４号公報
【特許文献２】特許第４５４１９７０号公報
【発明の概要】
【発明が解決しようとする課題】
【０００６】
しかし、従来のポリイソシアヌレート発泡体の両面にアルミニウム箔を用いたボードにおいて、アルミニウム箔の表面に着色塗膜を設けた構成とすると、発熱性試験であるコーンカロリーメータ試験における準不燃性能以上に合格しなくなり、準不燃性能以上の防火材料が求められる用途には適さないものになる。
本発明は前記の点に鑑みなされたものであって、表面が着色され、かつ準不燃性能以上の防火材料である着色断熱ボードの提供を目的とする。
【課題を解決するための手段】
【０００７】
請求項１の発明は、ポリオール成分、発泡剤、触媒、破泡剤、芳香族ポリイソシアネートを含むポリイソシアヌレート組成物から得られるポリイソシアヌレート発泡体と、前記ポリイソシアヌレート発泡体の両面に接着されたアルミニウム層と、前記アルミニウム層のうち少なくとも一方のアルミニウム層の表面に設けられた着色塗膜層とよりなり、前記破泡剤は、ブタジエン系破泡剤と、シリコーン系破泡剤とを併用し、前記触媒は、三量化触媒を含み、前記ポリイソシアヌレート発泡体は、ヌレート化率が３０〜４０％、独立気泡率が０〜３０％であり、前記着色塗膜層の目付量が１．５〜１３ｇ／ｍ２であることを特徴とする。
【０００８】
請求項２の発明は、請求項１において、前記ポリイソシアヌレート組成物は、イソシアネートインデックスが３００〜６００であることを特徴とする。
【０００９】
請求項３の発明は、請求項１または２において、前記ポリイソシアヌレート組成物１００重量％中、前記破泡剤の量が０．２〜０．５重量％であることを特徴とする。
【００１０】
請求項４の発明は、請求項１から３の何れか一項において、前記発泡剤が化学発泡剤または物理発泡剤であり、前記ポリイソシアヌレート発泡体の密度が２５〜４５ｋｇ／ｍ３であることを特徴とする。
【００１１】
請求項５の発明は、請求項４において、前記ポリイソシアヌレート組成物１００重量％中、前記発泡剤としての水の量が０．１〜０．５重量％であることを特徴とする。
【００１２】
請求項６の発明は、請求項１から５の何れか一項において、前記ポリオール成分の２５℃における粘度が２５〜６０００ｍＰａ・ｓであり、ポリオール成分を構成する各ポリオールの分子量が１００〜９００、官能基数が２〜４であることを特徴とする。
【発明の効果】
【００１３】
本発明によれば、表面が着色され、かつ発熱性試験であるコーンカロリーメータ試験において準不燃以上に合格することのできる防火材料としての着色断熱ボードが得られる。
【図面の簡単な説明】
【００１４】
【図１】本発明の着色断熱ボードの一実施形態を示す断面図である。
【図２】コーンカロリーメータ試験の判定基準を示す表である。
【図３】実施例１−４の構成と、配合、物性、発熱試験、判定、総合評価等を示す表である。
【図４】実施例５−１０の構成と、配合、物性、判定、総合評価等を示す表である。
【図５】比較例の構成と、配合、物性、発熱試験、判定、総合評価等を示す表である。
【発明を実施するための形態】
【００１５】
図１に示す本発明の一実施形態に係る着色断熱ボード１０は、本体部１１と表面部２１と裏面部３１とよりなり、発熱性試験であるコーンカロリーメータ試験に準不燃以上で合格し、建物の天井材などの内装材、あるいは外装材などの材料として好適なものである。
【００１６】
前記本体部１１は、ポリイソシアヌレート組成物を反応させて得られるポリイソシアヌレート発泡体からなる。前記本体部１１を構成するポリイソシアヌレート発泡体は、ヌレート化率（イソシアヌレート化率とも称される）が３０〜４０％、より好ましくは３２〜４０％であり、独立気泡率が０〜３０％、より好ましくは０〜２０％である。
【００１７】
前記ポリイソシアヌレート発泡体のヌレート化率が低いと難燃性が低くなり、逆にヌレート化率が高いと発泡体がもろくなり、圧縮強度や曲げ物性などが低下し構造体としては好ましくないものとなる。ヌレート化率の測定は、赤外線吸収スペクトル法に基づいて測定されたものである。具体的には、ヌレート化率は、ヌレート環に基づく吸収ピーク面積を、ヌレート環、ウレタン、ウレアの［Ｎ−Ｈ］、ウレアの［Ｃ＝Ｏ］、ウレタン、ヌレートの［Ｃ＝Ｏ］に基づく吸収ピーク面積の総和で割ることにより、全体の部分構造に対するヌレート環の割合を算出した値であり、以下のａ、ｂ、ｃ、ｄを用いるヌレート化率の計算式により算出される。
【００１８】
ａ：ヌレート環に基づく吸収ピーク位置：１４１０ｃｍ−１、面積位置：１３４７．０３〜１４６４．６７ｃｍ−１の面積
ｂ：ウレタン、ウレアの［Ｎ−Ｈ］に基づく吸収ピーク位置：１５１０ｃｍ−１、面積位置：１４６０．８１〜１５６２．０６ｃｍ−１の面積
ｃ：ウレアの「Ｃ＝Ｏ］に基づく吸収ピーク位置：１５９５ｃｍ−１、面積位置：１５６６．８８〜１６３８．２３ｃｍ−１の面積
ｄ：ウレタン、ヌレートの「Ｃ＝Ｏ］に基づく吸収ピーク位置：１７１０ｃｍ−１、面積位置：１６３６．３〜１７６８．４ｃｍ−１の面積
ヌレート化率（％）＝［ａ／（ａ＋ｂ＋ｃ＋ｄ）］×１００
【００１９】
前記ヌレート化率とするには、イソシアネートインデックスを３００以上であることが好ましく、より好適には、３００〜６００、３５０〜５００である。なお、イソシアネートインデックスの詳細については、後述する。
【００２０】
本発明における独立気泡率は、ＡＳＴＭ  Ｄ  ２８５６に準じて測定される値である。前記ポリイソシアヌレート発泡体の独立気泡率が高い場合、加熱時にポリイソシアヌレートの熱分解ガスが発泡体とアルミニウム箔面材間に滞留して面材を押し上げ、面材の膨れを生じさせるため、発熱性試験で不利になる。本発明では、前記本体部１１を構成するポリイソシアヌレート発泡体の独立気泡率を、前記範囲に設定したため、発熱性試験時に発泡体の熱分解ガスが連通構造により、発泡体の端部に流通するため、加熱時にポリイソシアヌレート発泡体と面材間に分解ガスが滞留しないことから、面材の膨らみを抑えることができ、面材が膨れることなくスパークプラグへの接触やリークを回避でき、発熱性試験で準不燃性能以上が得られる。
【００２１】
前記ポリイソシアヌレート発泡体の密度（ＪＩＳ  Ｋ７２２２：２００５）は、２５〜４５ｋｇ／ｍ３が好ましい。密度が低すぎると強度不足になり、逆に密度が高すぎると天井材や壁材としての用途としては重くなり過ぎ、また施工時にも軽量の物が好まれ、壁構造材等としての観点から好ましくない。
また、前記本体部１１を構成するポリイソシアヌレート発泡体の厚みは適宜設定されるが、例として１０〜７０ｍｍを挙げる。
【００２２】
前記ポリイソシアヌレート組成物は、ポリオール成分、発泡剤、触媒、破泡剤、芳香族ポリイソシアネート、及び適宜配合される助剤を含む。
ポリオールは、ポリイソシアヌレート発泡体用として公知のものを使用することができる。ポリオールとしては、複数の水酸基を有している化合物であれば特に限定されない。ポリオールとしては、ポリエーテルポリオール、ポリエステルポリオール、ポリエーテルエステルポリオールの何れでもよく、それらの一種類あるいは複数種類を使用してもよい。例えば、２官能若しくは３官能の双方又はいずれか一方のポリエーテルポリオールと、多塩基酸とを縮合させて得られた、末端又は側鎖に水酸基を２個以上有する芳香族ポリエステルポリオールと、を併用して用いることが好適である。
【００２３】
ポリエーテルポリオールとしては、例えば、エチレングリコール、ジエチレングリコール、プロピレングリコール、ジプロピレングリコール、ブチレングリコール、ネオペンチルグリコール、グリセリン、ペンタエリスリトール、トリメチロールプロパン、ソルビトール、シュークロース等の多価アルコールにエチレンオキサイド（ＥＯ）、プロピレンオキサイド（ＰＯ）等のアルキレンオキサイドを付加したポリエーテルポリオールのほか、２官能ポリオール（エチレングリコール、ジエチレングリコール、トリエチレングリコール、プロピレングリコール、ジプロピレングリコール、ブタンジオール、ペンタンジオール、ネオペンチルグリコール、ヘキサンジオール、シクロヘキサンジメタノール、ビスフェノールＡ 、ビスフェノールＦ 、ビスフェノールＳ等、又は、これらにエチレンオキサイド又はプロピレンオキサイドのアルキレンオキサイド類を付加重合した化合物、ポリエチレングリコール、ポリプロピレングリコール等）、３官能ポリオール（トリメチロールプロパン、グリセリン等、又は、これらにアルキレンオキサイド類を付加重合した化合物等）が挙げられる。
【００２４】
ポリエステルポリオールとしては、例えば、マロン酸、コハク酸、アジピン酸等の脂肪族カルボン酸やフタル酸等の芳香族カルボン酸と、エチレングリコール、ジエチレングリコール、プロピレングリコール等の脂肪族グリコール等とから重縮合して得られたポリエステルポリオールを挙げることできる。
また、芳香族ポリエステルポリオールを構成する多塩基酸としては、オルトフタル酸、イソフタル酸、テレフタル酸、ヘキサヒドロフタル酸、テトラヒドロフタル酸、トリメリット酸、ピロメリット酸等が挙げられる。ここで、フタル酸と、２官能、３官能若しくは多官能のアルコール類又はこれらのアルキレンオキサイド付加物の１種以上と、を縮合させて得られたポリエステルポリオールが好ましく、より好ましくは、テレフタル酸とジエチレングリコールとを縮合させて得られたポリエステルポリオールである。芳香族ポリエステルポリオールの水酸基の含有量は、２個以上であり、好ましくは２〜３個である。
【００２５】
さらに、ポリエーテルエステルポリオールとしては、ポリエーテルポリオールと多塩基酸を反応させてポリエステル化したもの、あるいは１分子内にポリエーテルとポリエステルの両セグメントを有するものを挙げることができる。
【００２６】
本発明におけるポリオール成分は、使用するポリオールが複数種類の場合は、使用する各ポリオールを各実施例における配合率で配合したポリオール混合物、または使用するポリオールが単独の場合はそのポリオールのことであり、ポリエーテルポリオール、ポリエステルポリオール、ポリエーテルエステルポリオールが含まれる。
【００２７】
本発明におけるポリオール成分の２５℃における粘度は２５〜６０００ｍＰａ・ｓ（ＡＳＴＭ  Ｄ４８８９）が好ましい。本発明に使用する各ポリオールは、数平均分子量が１００〜９００、官能基数が２〜４であるのが好ましい。
本発明におけるポリオール成分の２５℃における粘度は、ポリオール成分を構成する各ポリオールの２５℃における粘度を各ポリオールの構成比率で乗じ、各々の総和で割ることにより、ポリオール成分の粘度を算出した。
【００２８】
さらに、本発明におけるポリオール成分を構成する各ポリエステルポリオールの２５℃における粘度は６００〜６０００ｍＰａ・ｓ（ＡＳＴＭ  Ｄ４８８９）が好ましく、より好適には９００〜５６００ｍＰａ・ｓが好ましい。ポリオール成分を構成する各ポリエステルポリオールの数平均分子量が２００〜９００、官能基数が２〜４であるのが好ましい。
【００２９】
ポリオール成分の２５℃における粘度を、前記範囲からなる低粘度とすることにより、ポリイソシアヌレート発泡体のセル膜が前記破泡剤の効果で破泡し易くなって独立気泡率が低く（連続気泡化率が高く）なる。
また、ポリオール成分を構成する各ポリオールの数平均分子量が１００〜９００、官能基数が２〜４であることにより、独立気泡率の低く、かつ、発熱性試験で熱収縮しにくい発泡体となる。
【００３０】
ポリオール成分の量は、前記ポリイソシアヌレート組成物１００重量％中に１〜２０重量％が好ましい。
【００３１】
発泡剤は、化学発泡剤である水、あるいは物理発泡剤であるペンタンなどの炭化水素、ハイドロフルオロオレフィンを、単独または組み合わせて使用できる。水の場合は、ポリオールとポリイソシアネートの反応時に炭酸ガスを発生し、その炭酸ガスによって発泡がなされる。発泡剤の量は適宜とされるが、水の場合、ポリイソシアヌレート組成物１００重量％中に水の量を０．１〜１．５重量％、また水と他の発泡剤との併用の場合は、ポリイソシアネート組成物１００重量％中に、水の量を０〜１．０重量％、物理発泡剤がペンタンの場合には８〜０重量％、ハイドロフルオロオレフィンの場合には１５〜０重量％とするのが好ましい。
【００３２】
触媒は、ポリイソシアヌレート発泡体の製造に使用される三量化触媒を必須的に含む。さらに、三量化触媒とウレタン化触媒（樹脂化触媒、泡化触媒）とを併用することができる。
【００３３】
三量化触媒としては、例えば、１）酸化リチウム、酸化ナトリウム、酸化カリウム等の金属酸化物類；２）メトキシナトリウム、エトキシナトリウム、プロポキシナトリウム、ブトキシナトリウム、メトキシカリウム、エトキシカリウム、プロポキシカリウム、ブトキシカリウム等のアルコキシド類；３）酢酸カリウム、２−エチルヘキサンカリウム、オクチル酸カリウム、カプリル酸カリウム、シュウ酸鉄等の有機金属塩類；４）２，４，６‐トリス（ジメチルアミノメチル）フェノール、２，４−ビス（ジメチルアミノメチル）フェノール、２，４，６−トリス（ジアルキルアミノアルキル）ヘキサヒドロ−Ｓ−トリアジン、Ｎ，Ｎ’，Ｎ”‐トリス（ジメチルアミノプロピル）ヘキサヒドロトリアジン、トリエチレンジアミン等の３級アミン類；５）エチレンイミンの誘導体；６）アルカリ金属、アルミニウム、遷移金属類のアセチルアセトンのキレート類、４級アンモニウム塩等が挙げられる。
これらは、単独、又は２種以上を混合して使用することができ、なかでも、３）有機金属塩類や６）４級アンモニウム塩を使用することがより好ましい。好適には、酢酸カリウムとオクチル酸カリウムとを組み合わせたものが使用できる。
【００３４】
ウレタン化触媒としては、例えば、トリエチルアミン、トリプロピルアミン、トリブチルアミン、Ｎ−メチルモルホリン、Ｎ−エチルモルホリン、ジメチルベンジルアミン、トリエチレンジアミン、２−メチルトリエチレンジアミン、Ｎ，Ｎ，Ｎ’,Ｎ’−テトラメチルヘキサメチレンジアミン、ビス−（２−ジメチルアミノエチル）エーテル、ジメチルエタノールアミン等のアミン触媒、スタナスオクトエート等のスズ系触媒、フェニル水銀プロピオン酸塩あるいはオクテン酸鉛等の金属触媒（有機金属触媒とも称される。）を挙げることができる。
【００３５】
三量化触媒の好ましい量は、前記ポリイソシアヌレート組成物１００重量％中に０．８〜７重量％が好ましい。
【００３６】
破泡剤は、発泡時にセルを壊してセルの連通化を促し、独立気泡率を低下させる。本発明における破泡剤としては、ブタジエン系破泡剤とシリコーン系破泡剤が併用される。ブタジエン系破泡剤とシリコーン系破泡剤を併用することにより、発泡成長時に泡が保持できず発泡体が潰れる状態とならず、良好な発泡状態で独泡率の低い発泡体を得ることができる。ブタジエン系破泡剤とシリコーン系破泡剤との重量比率は、ブタジエン系破泡剤：シリコーン系破泡剤＝２５：１〜１：１が好ましい。破泡剤の好ましい量は、前記ポリイソシアヌレート組成物１００重量％中に０．２〜０．５重量％が好ましい。
【００３７】
芳香族ポリイソシアネートは、トルエンジイソシアネート（ＴＤＩ）、ジフェニルメタンジイソシアネート（ＭＤＩ）、ナフタレンジイソシアネート、キシリレンジイソシアネート、ポリメリックポリイソシアネート（クルードＭＤＩ）等を挙げることができる。芳香族ポリイソシアネートは、２種以上を併用してもよい。
【００３８】
芳香族ポリイソシアネートの量は、イソシアネートインデックスが３００〜６００となるようにするのが好ましく、より好ましくは３５０〜５００である。イソシアネートインデックスが３００未満の場合は。燃えやすく熱収縮しやすくなり、それに対して６００より大の場合には、発泡体がもろくなり、圧縮強度や曲げ物性などが低下し構造体としては好ましくないのものとなる。
【００３９】
また、前記のように、イソシアネートインデックスを上記範囲とし、三量化触媒を適宜添加することにより、本発明におけるヌレート化率の範囲３０〜４０％を得ることができる。イソシアネートインデックスの定義は、ポリイソシアネートにおけるイソシアネート基のモル数をポリオールの水酸基や発泡剤としての水などの活性水素基の合計モル数で割った値に１００を掛けた値であり、［ポリイソシアネートのＮＣＯ当量／活性水素当量×１００］で計算される。
【００４０】
適宜配合される助剤としては、難燃剤や着色剤等を挙げることができる。難燃剤としては、ポリ塩化ビニル、クロロプレンゴム、塩素化ポリエチレンなどのハロゲン化ポリマー、リン酸エステルやハロゲン化リン酸エステル化合物、或いはメラミン樹脂やウレア樹脂などの有機系難燃剤、酸化アンチモンや水酸化アルミニウムなどの無機系難燃剤等を挙げることができる。難燃剤の量は、前記ポリイソシアヌレート組成物１００重量％中に１〜１５重量％が好ましく、より好ましくは２〜１０重量％である。
着色剤の樹脂としては、エポキシ樹脂、アクリル樹脂、ウレタン樹脂等を挙げることができ、顔料、染料、カーボン等も使用できる。
【００４１】
前記ポリイソシアヌレート組成物は、公知の発泡装置で混合されることにより、ポリオールと芳香族ポリイソシアネートが反応し、発泡して、ポリイソシアヌレート発泡体を形成する。
【００４２】
前記表面部２１は、前記着色断熱ボード１０の一側の面を構成する。前記表面部２１は、図１のＡ部拡大断面図に示すように、接着用樹脂層２２とアルミニウム層２３と着色塗膜層２４とからなる。
【００４３】
前記接着用樹脂層２２は、前記ポリイソシアヌレート発泡体からなる本体部１１と前記アルミニウム層２３との間に位置し、前記アルミニウム層２３と前記ポリイソシアヌレート発泡体からなる本体部１１との接着力を向上させるため等の理由で設けられる。前記接着用樹脂層２２は、合成樹脂を溶媒に溶かした樹脂塗料を前記アルミニウム層２３の一側に所定厚みで塗布し、乾燥させることにより形成することができる。前記接着用樹脂層２２の目付量は１．０〜１０．０ｇ／ｍ２が好ましい。前記接着用樹脂層２２の目付量が少ない場合は均一に樹脂層を形成できなくなる。一方、前記接着用樹脂層２２の目付量が多い場合はコーンカロリーメータ試験において面材が膨れてスパークプラグに接触してしまうため、不燃性能が得られない。前記接着用樹脂層２２の樹脂としては、エポキシ樹脂、アクリル樹脂、ウレタン樹脂などを挙げることができる。
【００４４】
前記アルミニウム層２３は、アルミニウム箔からなる。前記アルミニウム層２３の厚みは１２〜１５０μｍが好ましい。前記アルミニウム層２３の厚みが薄すぎると、アルミニウムにピンホールがあり、アルミニウム箔の遮熱効果が得られず、コーンカロリー試験時に準不燃性能以上にならず、逆に厚すぎると前記着色断熱ボード１０が重くなり、かつコストアップになる。前記アルミニウム層２３を構成するアルミニウム箔には、あらかじめ接着剤用樹脂層２２を塗布しておくこともできる。
【００４５】
前記着色塗膜層２４は、着色された樹脂の塗膜からなる。前記着色塗膜層２４の形成は、樹脂を溶媒に溶かして着色剤を分散させた樹脂塗料を前記アルミニウム層２３の表面（前記接着用樹脂層２２が設けられる面とは反対側の面）に所定厚みで塗布し、乾燥させることにより形成することができる。前記着色塗膜層２４を構成する樹脂としては、エポキシ樹脂、アクリル樹脂、ウレタン樹脂などを挙げることができる。前記着色塗膜層２４の目付量は１．５〜１２．０ｇ／ｍ２が好ましい。前記着色塗膜層２４の目付量が少ない場合は均一に塗膜層が形成できなかったり、着色が不十分となる。一方、前記着色塗膜層２４の目付量が多い場合はコーンカロリーメータ試験において膨れて準不燃以上に合格しない。着色の色は、白色、黄色、水色、アイボリー等、前記着色断熱ボード１０の設置場所等に応じて適宜決定される。なお、前記着色塗膜層２４の塗装方法は、グラビア塗装、スプレー、ロールコータ、コンマコータ等を挙げることができる。
【００４６】
前記裏面部３１は、前記着色断熱ボード１０の他側の面を構成する。前記裏面部２１は、図１のＢ部拡大断面図に示すように、接着用樹脂層３２とアルミニウム層３３とからなる。
【００４７】
前記接着用樹脂層３２は、前記ポリイソシアヌレート発泡体からなる本体部１１とアルミニウム層３３との間に位置し、前記アルミニウム層３３と前記ポリイソシアヌレート発泡体からなる本体部１１との接着力を向上させるため等の理由で設けられる。前記接着用樹脂層３２は、合成樹脂を溶媒に溶かした樹脂塗料をアルミニウム層３３の一側に所定厚みで塗布し、乾燥させることにより形成される。前記接着用樹脂層３２の目付量は１．０〜１０．０ｇ／ｍ２が好ましい。前記接着用樹脂層３２を構成する樹脂としては、エポキシ樹脂、アクリル樹脂、ウレタン樹脂などを挙げることができる。
【００４８】
前記アルミニウム層３３は、アルミニウム箔からなる。前記アルミニウム層３３の厚みは１２〜１５０μｍが好ましい。前記アルミニウム層３３を構成するアルミニウム箔には、あらかじめ接着剤用樹脂層３２を塗布しておくこともできる。
【００４９】
前記着色断熱ボード１０は、コーンカロリーメータ試験に準不燃以上で合格するものである。コーンカロリーメータ試験は、輻射電気ヒーターによって５０ｋＷ／ｍ２をサンプルに照射し、発熱量等を測定して発熱性を判断する試験であり、ＩＳＯ  ５６６０−１に規定されている。コーンカロリーメータ試験では、図２に示すように、不燃、準不燃、難燃のクラスがある。ここで、「不燃」とは、建築基準法第２条第９号でいう建材として「不燃材料」に適合し、建築基準法施行令第１０８条の２の要件を満たすものである。「準不燃」とは、同施行令１条５項に規定される「準不燃材料」のことであり、「難燃」とは、同施行令１条６項に規定される「難燃材料」のことである。
【００５０】
不燃の判定基準は、加熱開始後１２００秒（２０分）間において、（１）総発熱量が８ＭＪ／ｍ２以下であること、（２）防火上有害な裏面まで貫通する亀裂・穴がないこと、（３）最高発熱速度が１０秒以上継続して２００ｋＷ／ｍ２を超えないこと、（４）スパークがリークしないこと、の全てを満たす場合に合格であり、（１）〜（３）何れか１つでも満たさない場合に不合格であり、（４）を満たさない場合には判定不能である。なお、「スパークがリーク」とは、プラグ間のスパークが試験体に取られた現象をいう。
【００５１】
準不燃の判定基準は、加熱開始後６００秒（１０分）間において、（１）総発熱量が８ＭＪ／ｍ２以下であること、（２）防火上有害な裏面まで貫通する亀裂・穴がないこと、（３）最高発熱速度が１０秒以上継続して２００ｋＷ／ｍ２を超えないこと、（４）スパークがリークしないこと、の全てを満たす場合に合格であり、（１）〜（３）何れか１つでも満たさない場合に不合格であり、（４）を満たさない場合には判定不能である。
【００５２】
難燃の判定基準は、加熱開始後３００秒（５分）間において、（１）総発熱量が８ＭＪ／ｍ２以下であること、（２）防火上有害な裏面まで貫通する亀裂・穴がないこと、（３）最高発熱速度が１０秒以上継続して２００ｋＷ／ｍ２を超えないこと、（４）スパークがリークしないこと、の全てを満たす場合に合格であり、（１）〜（３）何れか１つでも満たさない場合に不合格であり、（４）を満たさない場合には判定不能である。
【００５３】
前記着色断熱ボード１０の製造は、あらかじめ接着用樹脂層３２が塗布されたアルミニウム層（アルミニウム箔）３３を、前記接着用樹脂層３２が上向きとなるように配置し、前記接着剤用樹脂層３２の上にポリイソシアヌレート組成物を吐出し、反応による発泡途中のポリイソシアヌレート組成物上に、あらかじめ接着剤用樹脂層２２が塗布されたアルミニウム層（アルミニウム箔）２３を、前記接着用樹脂層２２が下向きとなるように積層し、前記ポリイソシアヌレート組成物の発泡・硬化を行わせる。これにより、ポリイソシアヌレート組成物を反応させて得られるポリイソシアヌレート発泡体からなる本体部１１に、前記接着剤用樹脂層２２、３２を介してアルミニウム層２３、３３を接着し、積層することができる。このとき、接着に要する接着剤用樹脂層２２、３２の塗布量を低減することができ、コーンカロリーメータ試験において接着用樹脂層２２、３２の熱分解による膨れを減らすことができる。その後、前記アルミニウム層２３の表面に着色塗膜層２４を塗布形成する。なお、着色塗膜層２４は、あらかじめ前記アルミニウム層２３の表面に塗布形成しておいてもよく、また、両面に着色塗膜層を設ける場合には、他方のアルミニウム層３３の表面にも着色塗膜層を形成する。
【実施例】
【００５４】
下型と上型からなり、３００×３００×５０ｍｍのキャビティが形成されたモールド（発泡成形型）を用い、下型のキャビティの底面に接着用樹脂層を上向きにして裏面部材を配置し、９０℃に温調した状態で、キャビティ内にポリイソシアヌレート組成物を約１８０ｇ注入する。そして、表面部材を接着用樹脂層が下向きとなるようにセットしたモールドの上型を、モールドの下型に被せて閉型し、ポリイソシアヌレート組成物をキャビティ内で発泡させた後、成形品を脱型し、１００ｍｍ角に裁断して各実施例及び各比較例の発熱性試験用サンプルを得た。また、当該ポリイソシアヌレート組成物を３００×３００×３００ｍｍの上部が解放されている箱に注入し、面材を備えないポリイソシアヌレート発泡体（以下、フリー発泡体）を作製し、独立気泡率、発泡体密度、ヌレート化率を測定した。
図３〜図５に、各実施例及び各比較例の構成を示す。なお、図３〜図５における配合欄の〔ｗｔ％〕は、ポリイソシアヌレート組成物１００重量％に対する重量％である。
【００５５】
前記表面部材は、次のようにして作成した。まず、図３〜図５の表面部のアルミニウム層欄に示す各実施例及び各比較例の厚みからなるアルミニウム箔（合金番号１Ｎ３０、東洋アルミニウム社製）の片側表面に、エポキシ樹脂（透明、品名；ＲＣ１２〔硬化剤〕、ＪＥＲ８２８〔主剤〕、三菱化学社製、主剤１００ｇに対して硬化剤５０で配合）をメチルエチルケトンで希釈した希釈樹脂液を、図３〜図５の表面部の接着用樹脂層欄に示す各実施例及び各比較例の目付量となるようにバーコーターにて塗布し、常温で１週間放置することにより接着用樹脂層を作成した。また、アルミニウム箔の接着用樹脂層とは反対側の表面には、着色材を含むエポキシ樹脂（ホワイト、品名；ロックホールドホワイト、ロックペイント社製）をシンナーで希釈した希釈樹脂液を、図３〜図５の表面側の着色塗膜層欄に示す各実施例及び各比較例の目付量となるようにバーコーターにて塗布し、常温で１週間放置することにより着色塗膜層を作成した。
【００５６】
前記裏面部材は、次のようにして作成した。まず、図３〜図５の裏面部のアルミニウム層欄に示す各実施例及び各比較例の厚みからなるアルミニウム箔（合金番号１Ｎ３０、東洋アルミニウム社製）の片側表面に、エポキシ樹脂（透明、品名；ＲＣ１２〔硬化剤〕、ＪＥＲ８２８〔主剤〕、三菱化学社製、主剤１００ｇに対して硬化剤５０で配合）をメチルエチルケトンで希釈した希釈樹脂液を、図３〜図５の裏面側の接着用樹脂層欄に示す各実施例及び各比較例の目付量となるようにバーコーターにて塗布し、常温で１週間放置することにより接着用樹脂層を作成した。
【００５７】
ポリイソシアヌレート組成物は、以下の成分を図３〜図５の各実施例及び各比較例に示す割合（重量部）で配合した。
・イソシアネート：ポリメリックＭＤＩ、ＮＣＯ％；３１．３％、品名；ＭＲ−２００、東ソー株式会社製
・メインポリオール１：オルトフタル酸とジエチレングリコール（ＤＥＧ）とを脱水縮合してなるポリエステルポリオール（ＯＨＶ：３２３ｍｇＫＯＨ／ｇ、数平均分子量：３５０）２５℃の粘度２６００ｍＰａ・ｓ、１５℃の粘度５２００ｍＰａ・ｓ、官能基数２
・メインポリオール２：テレフタル酸とジエチレングリコール（ＤＥＧ）とを脱水縮合してなるポリエステルポリオール（ＯＨＶ：２００ｍｇＫＯＨ／ｇ、数平均分子量：５６１）２５℃の粘度９５０ｍＰａ・ｓ、１５℃の粘度１６００ｍＰａ・ｓ、官能基数２
・メインポリオール３：テレフタル酸とジエチレングリコール（ＤＥＧ）とを脱水縮合してなるポリエステルポリオール（ＯＨＶ：２５０ｍｇＫＯＨ／ｇ、数平均分子量：４５０）２５℃の粘度５５００ｍＰａ・ｓ、１５℃の粘度１３４５０ｍＰａ・ｓ、官能基数２
・エーテルポリオール：ポリエーテルポリオール、官能基数２、数平均分子量１０６、水酸基価１０５７ｍｇＫＯＨ／ｇ、２５℃の粘度２７ｍＰａ・ｓ、品名；ジエチレングリコール、丸善石油化学社製
【００５８】
・難燃剤：トリス（ジクロロプロピル）ホスフェート、品名；ＴＣＰＰ、大八化学社製
・触媒１：三量化触媒、２，４，６−トリス(ジメチルアミノメチル)フェノール  品名：ルベアックＤＭＰ−３０、ナカライテスク社製
・触媒２：三量化触媒、オクチル酸カリウム
・触媒３：三量化触媒、酢酸カリウム
・整泡剤：シリコーン系整泡剤、品名；テゴスターブＢ８４４３、エボニックジャパン株式会社製
・破泡剤１：ブタジエン系破泡剤、品名；オルテゴール５０１、エボニックジャパン株式会社製
・破泡剤２：シリコーン系破泡剤、品名；テゴスターブＢ８５２３  、エボニックジャパン株式会社製
・発泡剤１：水
・発泡剤２：シクロペンタン
・発泡剤３：ハイドロフルオロオレフィン、品名；ソルスティスＬＢＡ、ハネウェルジャパン株式会社製
【００５９】
各実施例及び各比較例のサンプルについて、ヘルスバブルの有無、独立気泡率、ヌレート化率、発泡体密度の測定、及び発熱性試験を行った。
ヘルスバブルは、ポリイソシアヌレート組成物の泡化反応により発生した炭酸ガス等が、膨らんだ発泡体の表面から泡状となってガス抜けすることをいい、フリー発泡での発泡時に目視でヘルスバブルの有無を判断した。
独立気泡率の測定は、各実施例及び各比較例のサンプルにおけるポリイソシアヌレート発泡体（本体部）について、ＡＳＴＭ  Ｄ  ２８５６に準じて行った。
ヌレート化率の測定は、各実施例と各比較例のフリー発泡で得られたサンプルにおけるポリイソシアヌレート発泡体の表面から深さ３０ｍｍの位置で厚さ３ｍｍに切り取った試験片に対し、前記赤外線吸収スペクトル法に基づく測定を行い、前記ヌレート化率の計算式により算出した。
発泡体密度の測定は、各実施例及び各比較例のサンプルにおけるポリイソシアヌレート発泡体（本体部、フリー発泡体）について、ＪＩＳ  Ｋ７２２２：２００５に従って行った。
発熱性試験は、ＩＳＯ５６６０に規定されているコーンカロリーメータ試験に準拠して行った。
各結果を図３〜図５に示す。
【００６０】
実施例１〜実施例５は、表面部の着色塗膜層の目付量を５ｇ／ｍ２、アルミニウム層の厚みを８０μｍ、接着用樹脂層の目付量を１．６ｇ／ｍ２、発泡体（ポリイソシアヌレート発泡体）の厚みを５０ｍｍ、裏面部のアルミニウム層の厚みを２０μｍ、接着用樹脂層の目付量を１．６ｇ／ｍ２とし、ポリイソシアヌレート組成物における各材料の量を変化させた例である。
【００６１】
実施例１は、ポリイソシアヌレート組成物が、イソシアネートを６８．０重量％、メインポリオール２を８．３３重量％、エーテルポリオールを２．６４重量％、難燃剤を９．７２重量％、触媒１を０．２４重量％、触媒２を０．８０重量％、触媒３を０．４１重量％、破泡剤１（ブタジエン系）を０．２５重量％、破泡剤２（シリコーン系）を０．０４重量％、発泡剤１（水）を０．３２重量％、発泡剤３（ハイドロフルオロオレフィン）を９．２２重量％、イソシアネートインデックスを４１２、ポリオール成分の２５℃の粘度を７２７ｍＰａ・ｓとした例である。
【００６２】
実施例１は、破泡剤２（シリコーン系）を他の実施例よりも減量した例であり、発泡時のヘルスバブル有り、独立気泡率２．４％、ヌレート化率３３．０％、密度２８．５ｋｇ／ｍ３、準不燃及び不燃に合格、総合評価「◎」であり、表面が着色され、かつ準不燃性能以上の防火材料である。
【００６３】
実施例２は、ポリイソシアヌレート組成物が、イソシアネートを６８．０重量％、メインポリオール２を８．３２重量％、エーテルポリオールを２．６４重量％、難燃剤を９．７１重量％、触媒１を０．２４重量％、触媒２を０．８０重量％、触媒３を０．４１重量％、破泡剤１（ブタジエン系）を０．２５重量％、破泡剤２（シリコーン系）を０．１４重量％、発泡剤１（水）を０．３２重量％、発泡剤３（ハイドロフルオロオレフィン）を９．２１重量％、イソシアネートインデックスを４１２、ポリオール成分の２５℃の粘度を７２７ｍＰａ・ｓとした例である。
【００６４】
実施例２は、発泡時のヘルスバブル有り、独立気泡率１．３％、ヌレート化率３４．０％、密度３０．５ｋｇ／ｍ３、準不燃及び不に燃合格、総合評価「◎」であり、表面が着色され、かつ準不燃性能以上の防火材料である。
【００６５】
実施例３は、ポリイソシアヌレート組成物が、イソシアネートを６７．９重量％、メインポリオール２を８．３２重量％、エーテルポリオールを２．６４重量％、難燃剤を９．７重量％、触媒１を０．２４重量％、触媒２を０．８０重量％、触媒３を０．４１重量％、破泡剤１（ブタジエン系）を０．２５重量％、破泡剤２（シリコーン系）を０．２１重量％、発泡剤１（水）を０．３２重量％、発泡剤３（ハイドロフルオロオレフィン）を９．２重量％、イソシアネートインデックスを４１１、ポリオール成分の２５℃の粘度を７２７ｍＰａ・ｓとした例である。
【００６６】
実施例３は、破泡剤２（シリコーン系）を他の実施例よりも増量した例であり、発泡時のヘルスバブル有り、独立気泡率２．６％、ヌレート化率３５．４％、密度２９．３ｋｇ／ｍ３、準不燃及び不燃に合格、総合評価「◎」であり、表面が着色され、かつ準不燃性能以上の防火材料である。
【００６７】
実施例４は、ポリイソシアヌレート組成物が、イソシアネートを６０．１重量％、メインポリオール２を１２．０３重量％、エーテルポリオールを２．９０重量％、難燃剤を１０．９４重量％、触媒１を０．２６重量％、触媒２を０．８８重量％、触媒３を０．４５重量％、破泡剤１（ブタジエン系）を０．２４重量％、破泡剤２（シリコーン系）を０．１４重量％、発泡剤１（水）を０重量％、発泡剤３（ハイドロフルオロオレフィン）を１２．０３重量％、イソシアネートインデックスを４２０、ポリオール成分の２５℃の粘度を７７１ｍＰａ・ｓとした例である。
【００６８】
実施例４は、発泡剤としての水を配合しない例であり、発泡時のヘルスバブル有り、独立気泡率４．９％、ヌレート化率３２．５％、密度３１．２ｋｇ／ｍ３、準不燃及び不燃に合格、総合評価「◎」であり、表面が着色され、かつ準不燃性能以上の防火材料である。なお、実施例４は、発泡剤としての水が配合されていないため、独立気泡率が他の実施例よりも高くなった。
【００６９】
実施例５は、ポリイソシアヌレート組成物が、イソシアネートを６４．３重量％、メインポリオール２を９．００重量％、エーテルポリオールを２．８５重量％、難燃剤を１０．５重量％、触媒１を０．２６重量％、触媒２を０．８７重量％、触媒３を０．４４重量％、破泡剤１（ブタジエン系）を０．２７重量％、破泡剤２（シリコーン系）を０．１５重量％、発泡剤１（水）を０．１７重量％、発泡剤３（ハイドロフルオロオレフィン）を１１．２１重量％、イソシアネートインデックスを４２２、ポリオール成分の２５℃の粘度を７２７ｍＰａ・ｓとした例である。
【００７０】
実施例５は、水の配合量を実施例４（発泡剤としての水が配合されていない例）以外の実施例よりも減量した例であり、発泡時のヘルスバブル有り、独立気泡率０％、ヌレート化率３３．０％、密度３１．９ｋｇ／ｍ３、準不燃及び不燃に合格、総合評価「◎」であり、表面が着色され、かつ準不燃性能以上の防火材料である。
【００７１】
実施例６は、表面部の着色塗膜層の目付量を１３ｇ／ｍ２に増量し、表面部の他の構成、裏面部の構成、及びポリイソシアヌレート組成物を実施例２と同様にした例である。イソシアネートインデックスは４１２である。
【００７２】
実施例６は、表面部の着色塗膜層の目付量を他の実施例よりも増量した例であり、発泡時のヘルスバブル有り、独立気泡率１．３％、ヌレート化率３４．０％、密度３０．５ｋｇ／ｍ３、準不燃及び不燃に合格、総合評価「◎」であり、表面が着色され、かつ準不燃性能以上の防火材料である。
【００７３】
実施例７は、ポリイソシアヌレート組成物が、イソシアネートを６９．６重量％、メインポリオール１を７．３２重量％、エーテルポリオールを２．５３重量％、難燃剤を９．３９重量％、触媒１を０．２４重量％、触媒２を０．７９重量％、触媒３を０．４０重量％、破泡剤１（ブタジエン系）を０．２２重量％、破泡剤２（シリコーン系）を０．１３重量％、発泡剤１（水）を０．２８重量％、発泡剤３（ハイドロフルオロオレフィン）を９．１５重量％、イソシアネートインデックスを４０５、ポリオール成分の２５℃の粘度を１９３８ｍＰａ・ｓとした例である。
【００７４】
実施例７は、実施例１〜６のメインポリオール２に代えて２５℃の粘度が高いメインポリオール１を配合した例であり、発泡時のヘルスバブルなし、独立気泡率１５％、ヌレート化率３７．５％、密度３２．３ｋｇ／ｍ３、準不燃に合格、不燃に不合格であり、不燃に合格しなかったために総合評価「〇」となった。実施例７は、２５℃の粘度が高いメインポリオール１を配合したことにより、不燃については判定不能となったが、表面が着色され、かつ準不燃性能以上の防火材料である。
【００７５】
実施例８は、ポリイソシアヌレート組成物が、イソシアネートを６８．９重量％、メインポリオール３を７．９５重量％、エーテルポリオールを２．５９重量％、難燃剤を９．２８重量％、触媒１を０．２４重量％、触媒２を０．８重量％、触媒３を０．４１重量％、破泡剤１（ブタジエン系）を０．２４重量％、破泡剤２（シリコーン系）を０．１３重量％、発泡剤１（水）を０．３重量％、発泡剤３（ハイドロフルオロオレフィン）を９．１４重量％、イソシアネートインデックスを４１０、ポリオール成分の２５℃の粘度を４１５３ｍＰａ・ｓとした例である。
【００７６】
実施例８は、２５℃の粘度がメインポリオール２よりも高く、かつメインポリオール１よりも低くなっている高粘度のメインポリオール３を配合した例であり、発泡時のヘルスバブルなし、独立気泡率２５％、ヌレート化率３２．６％、密度３１．９ｋｇ／ｍ３、準不燃に合格、不燃に判定不能であり、不燃に合格しなかったために総合評価「〇」となった。実施例８は、２５℃の粘度が高いメインポリオール３を配合したことにより、不燃については不合格となったが、表面が着色され、かつ準不燃性能以上の防火材料である。
【００７７】
実施例９は、ポリイソシアヌレート組成物が、イソシアネートを６５．３重量％、メインポリオール２を９．７重量％、エーテルポリオールを３．０８重量％、難燃剤を１０．５重量％、触媒１を０．２６重量％、触媒２を０．８８重量％、触媒３を０．４２重量％、破泡剤１（ブタジエン系）を０．２５重量％、破泡剤２（シリコーン系）を０．１４重量％、発泡剤１（水）を０．３３重量％、発泡剤３（ハイドロフルオロオレフィン）を９．１重量％、イソシアネートインデックスを３５８、ポリオール成分の２５℃の粘度を７２７ｍＰａ・ｓとした例である。
【００７８】
実施例９は、発泡時のヘルスバブル有り、独立気泡率１．８％、ヌレート化率３２．０％、密度３０．２ｋｇ／ｍ３、準不燃及び不に燃合格、総合評価「◎」であり、表面が着色され、かつ準不燃性能以上の防火材料である。
【００７９】
実施例１０は、ポリイソシアヌレート組成物が、イソシアネートを７１．６重量％、メインポリオール２を７．０１重量％、エーテルポリオールを２．２２重量％、難燃剤を８．１８重量％、触媒１を０．２０重量％、触媒２を０．６７重量％、触媒３を０．３５重量％、破泡剤１（ブタジエン系）を０．２１重量％、破泡剤２（シリコーン系）を０．１２重量％、発泡剤１（水）を０．３２重量％、発泡剤３（ハイドロフルオロオレフィン）を９．１重量％、イソシアネートインデックスを４９３、ポリオール成分の２５℃の粘度を７２７ｍＰａ・ｓとした例である。
【００８０】
実施例１０は、発泡時のヘルスバブル有り、独立気泡率３．５％、ヌレート化率３８．９％、密度３１．３ｋｇ／ｍ３、準不燃及び不に燃合格、総合評価「◎」であり、表面が着色され、かつ準不燃性能以上の防火材料である。
【００８１】
比較例１は、実施例２において、表面部と裏面部を設けず、ポリイソシアヌレート組成物の配合について、破泡剤２（シリコーン系）の配合量を０重量％とした点を除き、他の配合については実施例２とほぼ等しくした例である。
【００８２】
比較例１は、発泡が途中で終了してダウンしたため、ヘルスバブルの有無、発泡体の物性試験、発熱試験の何れも行うことができず、総合評価「×」となった。
【００８３】
比較例２は、実施例２において、ポリイソシアヌレート組成物の配合が、破泡剤１（ブタジエン系）と破泡剤２（シリコーン系）の両方を０重量％とした点を除き、実施例２と配合をほぼ等しくし、表面部と裏面部の構成も実施例２と等しくした例である。
【００８４】
比較例２は、破泡剤１（ブタジエン系）と破泡剤２（シリコーン系）の両方を０重量％とした例であり、発泡時のヘルスバブルなし、独立気泡率８０．０％、ヌレート化率３６．６％、密度２８．１ｋｇ／ｍ３、準不燃と不燃の何れも不合格であり、総合評価「×」となった。比較例２は、破泡剤１（ブタジエン系）と破泡剤２（シリコーン系）の両方を０重量％としたことにより、独立気泡率が極めて高くなり、準不燃及び不燃の何れも不合格となった。
【００８５】
比較例３は、実施例２において、表面部の着色塗膜層の目付量を３５ｇ／ｍ２に増量した点を除き、実施例２と配合をほぼ等しくし、表面部と裏面部も実施例２と等しくした例である。
【００８６】
比較例３は、表面部の着色塗膜層の目付量を３５ｇ／ｍ２に増量した例であり、発泡時のヘルスバブルあり、独立気泡率１．３％、ヌレート化率３４．０％、密度３０．５ｋｇ／ｍ３、準不燃と不燃の何れも不合格であり、総合評価「×」となった。比較例３は、表面部の着色塗膜層の目付量が多すぎるため、準不燃及び不燃の何れも不合格となった。
【００８７】
比較例４は、表面部、着色塗膜層の目付量及び裏面部の構成を実施例１〜５及び実施例７、８と同様とし、ポリイソシアヌレート組成物が、イソシアネートを６８．０重量％、メインポリオール１を１０．３３重量％、エーテルポリオールを２．８１重量％、難燃剤を１１．０２重量％、触媒１を０．１７重量％、触媒２を０．５８重量％、触媒３を０．３０重量％、整泡剤を０．６８重量％、発泡剤２（シクロペンタン）を６．１１重量％、イソシアネートインデックスを４３２、ポリオール成分の２５℃の粘度を２０４９ｍＰａ・ｓとした例である。
【００８８】
比較例４は、２５℃の粘度が高いメインポリオール１を配合し、破泡剤に代えて整泡剤を配合した例であり、発泡時のヘルスバブルなし、独立気泡率８９．０％、ヌレート化率３５．１％、密度３２．７ｋｇ／ｍ３、準不燃と不燃の何れも判定不能であり、総合評価「×」となった。比較例４は、破泡剤に代えて整泡剤を配合したため、独立気泡率が極めて高くなり、準不燃及び不燃の何れも判定不能となった。
【００８９】
このように、本発明の着色断熱ボードは、表面が着色され、かつコーンカロリーメータ試験における準不燃以上に合格するため、カラー装飾性と難燃性の両方が求められる内装材などの建材に好適なものである。なお、実施例では、着色断熱ボードの片面にのみ着色塗膜層を設けたが、両面に設けてもよい。
【符号の説明】
【００９０】
１０  着色断熱ボード
１１  ポリイソシアヌレート発泡体からなる本体部
２１  表面部
２２  表面部の接着用樹脂層
２３  表面部のアルミニウム層
２４  表面部の着色塗膜層
３１  裏面部
３２  裏面部の接着用樹脂層
３３  裏面部のアルミニウム層
【図１】
2020082672.tif 000003
【図２】
2020082672.tif 000004
【図３】
2020082672.tif 000005
【図４】
2020082672.tif 000006
【図５】
2020082672.tif 000007